(57)【特許請求の範囲】
【請求項１】
カルシウムおよび／またはマグネシウムの消和された源および、砂および石英から選択される二酸化ケイ素源を、ケイ酸カルシウム、ケイ酸マグネシウムおよびケイ酸カルシウムマグネシウムから選択される１以上の溶融合成ケイ酸塩を製造するのに十分な温度で混合することおよび製造された合成ケイ酸塩を、ガラス製品を製造するためにナトリウム源の存在下で更なる二酸化ケイ素源とともに加熱することを含む溶融セラミックの製造法。
【請求項２】
カルシウムおよび／またはマグネシウム源が、珪灰石、透輝石、オーケルマナイト、メタケイ酸カルシウム、か焼ドロマイトおよび石灰から選択される、請求項１記載の方法。
【請求項３】
カルシウムおよびマグネシウムの消和された源が、カルシウムおよびマグネシウムの別々に消和された源の混合物である、請求項１〜２のいずれか１項記載の方法。
【請求項４】
二酸化ケイ素源がシリカ砂であり、製造された合成ケイ酸塩が分粒され、シリカと混合され、ガラスを製造するために高温で加熱される、請求項１〜３のいずれか１項記載の方法。
【請求項５】
分粒が、１０〜３２５Ｕ．Ｓ．標準メッシュのふるいサイズを使用して行われる、請求項４記載の方法。
【請求項６】
高温加熱が、１０００℃〜１８００℃の温度で行われる、請求項４または５記載の方法。
【請求項７】
分粒の前に、合成ケイ酸塩のペレットを形成することをさらに含む、請求項４記載の方法。
【請求項８】
合成ケイ酸塩と第二の二酸化ケイ素源の量の割合が、設定時間内に溶融ガラスを製造するのに必要とされる温度を低下させる、または設定温度で溶融ガラスを製造するために要する時間を減少させるように制御される、請求項４記載の方法。
【発明の詳細な説明】
【０００１】
【発明の属する技術分野】
本発明は、ガラス製造組成物および方法に関する。特に本発明は、酸化カルシウムおよび／または酸化マグネシウム、水および二酸化ケイ素源（シリカ砂など）から作られる前駆ケイ酸塩物質に関する。かかる物質は、特に、ガラス製造に有用であり、より少ないエネルギーの使用を可能にし、従来の製造バッチに伴う揮発物はより少ない。
【０００２】
【従来の技術および発明が解決しようとする課題】
ガラスは、ガラス形成体から製造され得る。ガラス形成体は、約３３５キロジュール／モルより大きい重陽イオン−酸素結合強度を有する物質として、ガラスのランダム−網目理論下で理論づけられる。典型的な形成体は、Ｂ2Ｏ3、ＳｉＯ2、ＧｅＯ2、Ｐ2Ｏ5、Ａｓ2Ｏ5、Ｐ2Ｏ3、Ａｓ2Ｏ3、Ｓｂ2Ｏ5、Ｖ2Ｏ5、Ｓｂ2Ｏ5、Ｎｂ2Ｏ5、およびＴａ2Ｏ5などの酸化物である。フッ化物ＢｅＦ2も適格である。追加の成分をガラス形成体と混合して、種々の効果を提供することもできる。これらの成分としては、約２５０〜３５０キロジュール／モルの結合強度を有するガラス中間体（これは、網目の一部となってもならなくてもよい）、および約２５０キロジュール／モル未満の結合強度を有するガラス修飾体（これは、網目の一部とならない）が挙げられる。典型的な修飾体は、ガリウム、マグネシウム、リチウム、亜鉛、カルシウム、ナトリウムおよびカリウムの酸化物である。他の形成体、中間体および修飾体は、「ガラス」、Kirk-Othmer Encyclopedia of Chemical Technology, vol.12, pp555＋（1994）に例示されているように、公知である。
【０００３】
ガラスの一つの型は、修飾体および中間体を含むケイ酸塩系である。かかるケイ酸塩は、ケイ素−酸素−ケイ素結合の網目を有する。酸化ナトリウムなどの修飾体の使用は、ケイ素−酸素−末端ナトリウム結合を形成することによりこれらの結合を切断し得る。他の修飾体を使用することができる。かかる修飾体は、ガラスをより流動性にし、抵抗性を低下させ、熱膨張を増加させ、化学的耐久性を低下させ、あるいは可塑化（flux）を増加させ得る。
【０００４】
ソーダ石灰ガラスは恐らく、最も遍在するガラス製品である。かかるソーダ石灰ガラスは、アルカリおよびアルカリ土類の混合物を含む。これらのガラスは、ナトリウム、カルシウム、ケイ素、マグネシウム、アルミニウム、バリウムおよびカリウムの酸化物を使用して製造され得る。
【０００５】
ほとんどのガラスは、材料が高温で転化されて均一な溶融物になり、これが次いで形作られるところの方法によって製造される。使用される材料は、典型的には、ケイ素源としての砂；カルシウムおよび／またはマグネシウム源としての石灰石またはドロマイト石灰；およびナトリウム源としてのソーダ灰または苛性ソーダである。石灰石は、典型的には、高カルシウム石灰石（９５％方解石、ＣａＣＯ3）、アラゴナイト鉱物またはドロマイト石灰石（ドロマイト（ＣａＭｇ（ＣＯ3）2）および方解石の混合物）である。ソーダ灰（炭酸ナトリウム、Ｎａ2ＣＯ3）は、ソルベイ（Solvay）法生成物または鉱物沈殿物であり得る。典型的な製造法は、砂、ソーダ灰、石灰石および他の物質を１０００℃より上に高められた温度でバッチ混合することを伴う。
【０００６】
ガラスの製造を容易にし、かつエネルギーの節約および高められた製造スループットを提供する新規方法および物質が引き続き望まれる。
【０００７】
米国特許第５，００４，７０６号は、溶融ガラスの製造法を開示しており、該方法では、シリカが、得られる溶融ガラス中のナトリウムの主要部分を含むナトリウムアルカリ土類ケイ酸塩を含むバッチ成分と共に加熱される。該特許は、ケイ酸ナトリウムカルシウムおよび所望によりケイ酸ナトリウムマグネシウムを含む、ガラス製造で使用するためのバッチ成分も開示している。ケイ酸ナトリウムカルシウムを含むバッチ成分を製造するための方法も開示されており、該方法は、酸化ナトリウム源、シリカ源、およびケイ酸カルシウム源または酸化カルシウム源のいずれかの混合物を約８００℃より高い温度で、Ｎａ2Ｏ、ＣａＯおよびＳｉＯ2のモル比を１：１：１として加熱することを含む。得られるバッチ成分は、混合し炉に供給する前の溶融を伴わないで予備加熱され得る。
【０００８】
米国特許第４，９２０，０８０号は、ガラスの製造法を開示しており、該方法では、予備段階として、シリカを炭酸ナトリウムと反応させてケイ酸ナトリウムを形成させる。得られるケイ酸ナトリウムを、好ましくはケイ酸ナトリウムと接触させる前にか焼されて二酸化炭素が放出されている炭酸カルシウム含有バッチ物質と一緒にする。該特許は、該方法がガラス溶融からの廃熱の回収を最大にすること、および得られるバッチ材料が実質的に二酸化炭素を含まず、それによってガラス中の気体包含が最小にされることを示唆している。
【０００９】
米国特許第４，０２３，９７６号は、ガラスの改善された製造法を開示しており、該方法では、ガラスバッチをバインダーと混合し、エージングし、圧縮し、加圧してブリケットにし、それを加熱して、バッチの中身を予備反応段階で部分的に反応させる。この方法は、ガラスバッチにおける偏析および不均一性を最小にし、ガラス炉の運転温度を低下させる。
【００１０】
米国特許第３，８８３，３６４号は、ガラス炉のための供給ストックに特に適する、ダストの無い顆粒状アルカリ土類カーボネート物質を開示している。顆粒状物質の製造法は、アルカリ土類カーボネートの新しく製造された水性スラリーをアルカリケイ酸塩の溶液と一緒にし、スラリーを乾燥させ、約７００〜９００℃の温度で焼結し、それによって水性スラリー固体を、ガラス炉における供給ストックとしての使用に適する、ダストの無い、自由に流動する形状に挽かれ得る稠密物質に転化することを含む。
【００１１】
米国特許第３，９６７，９４３号は、ケイ酸ナトリウム水溶液をバッチ成分として使用して総Ｎａ2Ｏ含量の約１％〜約１０％を供給することによりガラスバッチ溶融を改善する方法を開示している。通常のナトリウム含有バッチ物質は、Ｎａ2Ｏ含量の大半を供給する。該特許は、ケイ酸ナトリウム水溶液の添加が、溶融において使用されるべき温度を低くしおよび／または燃料を少なくすることを可能にし、その結果、ダスト発生が少なくなり、ガラスの不均質性または欠陥の誘発が減少することを示唆している。
【００１２】
【課題を解決するための手段】
本発明は、ケイ酸カルシウム、ケイ酸マグネシウムおよびケイ酸カルシウムマグネシウムから選択される1以上の合成ケイ酸塩の使用による溶融セラミックの製造法であり、上記製造法は、上記合成ケイ酸塩を、ガラス製品を製造するためにナトリウム源の存在下で更なる二酸化ケイ素源とともに加熱することを含み、合成ケイ酸塩は、カルシウムおよび／またはマグネシウムの消和された源と砂および石英から選択される二酸化ケイ素源とを混合することにより製造される。有利には、合成ケイ酸塩は、円筒形ペレットに形成され得る。
【００１３】
1以上の局面によれば、本発明は、エネルギーの節約ならびに、それらに限定されないが、ガラス製造プロセスにおける放出される二酸化炭素量の減少および泡の生成の減少、形成されたガラスにおける不純物の減少、炉の引抜き速度の増加、製造されるガラスにおける元素比の適宜設定およびバッチ均一性の改善などの他の利点を提供する。
【００１４】
【発明の実施の態様】
本発明の一実施態様は、カルシウムおよび／またはマグネシウムの消和された源を砂および石英から選択される二酸化ケイ素源と混合して、ケイ酸カルシウム、ケイ酸マグネシウムおよびケイ酸カルシウムマグネシウムから成る群から選択される1以上のケイ酸塩物質（以降、「合成ケイ酸塩」という）を製造する工程を含む溶融セラミックの製造法である。合成ケイ酸塩は所望により、カルシウムおよび／またはマグネシウムの消和された源を製造する消和プロセスからの残留水であり得る遊離水を含む。該方法はさらに、適切な製造条件下で合成ケイ酸塩および第二の二酸化ケイ素源を混合して溶融セラミック物質を製造することを含む。第二の二酸化ケイ素源は、合成ケイ酸塩の製造に使用される源と同じであることができ、または異なる源であってもよい。
【００１５】
製造される溶融セラミックは、物質の選択および対応するセラミック製造条件に依存する。溶融セラミックは好ましくは、それらに限定されないが、ガラス食器、ガラスビン、ガラス窓（例えば、建物、自動車など）、繊維ガラス、光学ガラス、光ファイバーなどのガラス製品の製造、およびアルミニウム、ホウ素、ガリウムなどの添加によって製造されるような他のガラス製品に適するガラス前駆体である。
【００１６】
カルシウムおよび／またはマグネシウム源は、水と反応する、カルシウムおよび／またはマグネシウムの酸化物などの、水によって消和され得る天然または合成された物質の任意の型であり得る。そのような源は、カルシウムおよび／またはマグネシウムの酸化物の天然形、または挽かれ、か焼されもしくは他の処理を施された処理済物質であり得る。非限定的例は、珪灰石（ＣａＯ・ＳｉＯ2）、透輝石（ＣａＯ・ＭｇＯ・２ＳｉＯ2）、オーケルマナイト（２ＣａＯ・ＭｇＯ・２ＳｉＯ2）、メタケイ酸カルシウム（ＣａＯ・ＳｉＯ2）、か焼ドロマイト（すなわち、ドロマイト石灰、ＣａＯ・ＭｇＯ）および種々の形状の石灰（ＣａＯ）（例えば、生石灰、水和石灰、水硬性石灰および高カルシウム石灰（すなわち、９５％以上活性））である。
【００１７】
カルシウムおよび／またはマグネシウム源の好ましい選択は、ドロマイト石灰および高カルシウム石灰である。カルシウムおよび／またはマグネシウム源は、室温および大気圧で水により消和され得る。より高い温度および圧力が使用され得る。１より多い種類のカルシウムおよび／またはマグネシウム源が使用される場合は、源を消和の前、消和中または消和後に混合することができる。使用される水の量は、好ましくは、完全な消和に関して少なくとも化学量論量であり、カルシウムおよび／またはマグネシウムの消和された源が或る量の遊離の（未反応の）水を含むように水の量が過剰であってもよい。
【００１８】
二酸化ケイ素源は、二酸化ケイ素が他の化合物と比較的結合していないものであり、砂および石英から選択される天然物質のシリカである。
【００１９】
シリカ源の他に、ガラスまたは他のセラミック物質の製造の完了のために、１以上のカルシウム、マグネシウムおよびナトリウム源が必要とされるかもしれない。例えば、石灰、ドロマイトおよびソーダ灰物質の１以上が使用され得る。これは、所望の組成に依存する。かかる物質の使用は、製造において、二酸化炭素などの揮発性気体の放出を生じ得る。従って、そのような使用は最小限であるのが望ましい。
【００２０】
カルシウムおよび／またはマグネシウムの消和された源と二酸化ケイ素源との混合は、消和された源を製造するための消和と同時に、または消和の後に行うことができる。カルシウムおよび／またはマグネシウム源、消和のための水および二酸化ケイ素源の割合は、種々の合成ケイ酸塩を製造するために変わり得る。消和中の水とカルシウムおよび／またはマグネシウム源との好ましい重量比は、所望の生成物ならびに消和のための水温に従って変わる。
【００２１】
水とカルシウムおよび／またはマグネシウム源との混合は、一方から他方へのいずれかの順または同時であり得る。二酸化ケイ素とカルシウムおよび／またはマグネシウムの消和された源との混合時間は、好ましくは約5秒〜約２時間、より好ましくは約１０秒〜約３０秒の範囲であり得る。
【００２２】
二酸化ケイ素とカルシウムおよび／またはマグネシウムの消和された源との混合および続く混合（あるならば）は、ガラスまたは他のセラミックの製造に適する合成ケイ酸塩の製造に有効である。過剰の水（例えば、遊離の水）が存在する場合、物質はスラリー形状である。合成ケイ酸塩を使用して形成されるべきガラスまたは他のセラミックの組成および種類に応じて、追加の物質を混合中または混合後にスラリーに添加することができる。例えば、追加のシリカが望ましい場合、シリカ粉末などのシリカ源が添加され得る。また、そのような合成ケイ酸塩がガラス製造で使用される前に、スラリーを、濾過、蒸発または加熱などの処理に付して遊離水の少なくとも一部を除去することができる。例えば、スラリーは、約１１０℃の温度で乾燥され得る。
【００２３】
合成ケイ酸塩は、約１１０〜約１１００℃またはそれより上のより高い温度で加熱することによりさらに処理され得る。かかる加熱の時間および勾配は、かかる加熱が更なるまたは引続きの反応を生じ得る限りにおいて、所望の最終の合成ケイ酸塩に応じて変わり得る。
【００２４】
本発明によって製造される合成ケイ酸塩は、広範囲の1以上のケイ酸カルシウム、ケイ酸マグネシウムおよびケイ酸カルシウムマグネシウム成分を有し得る。かかるケイ酸塩成分の変動性は、カルシウム、マグネシウム、水および二酸化ケイ素源の量の変動性ならびに運転条件、例えば温度、圧力、時間、混合などと相関する。
【００２５】
シリカ砂ルート
本発明の別の好ましい実施態様は、不純物がふるいにかけられた（例えば、分粒工程による）、カルシウムおよび／またはマグネシウムの消和された源および二酸化ケイ素源（好ましくはシリカ）を混合した後、該混合物を高温で加熱して合成ケイ酸塩（すなわち、ケイ酸カルシウムマグネシウム、ケイ酸マグネシウムおよび／またはケイ酸カルシウム）を製造する工程を含む溶融ガラスの製造法である。該方法は、合成ケイ酸塩および第二のシリカ源およびナトリウム源（好ましくはソーダ灰）を混合してガラス製品を製造することをさらに含む。この第二のシリカ源は、シリカ砂と同じでも異なっていてもよい。
【００２６】
カルシウムおよび／またはマグネシウム源は、水によって消和され得る天然のまたは合成の物質の任意の型であり得る。すなわち、水と反応する、カルシウムおよび／またはマグネシウムの酸化物である。かかる源は、カルシウムおよび／またはマグネシウムの酸化物の天然形、または挽かれ、か焼されもしくは他の処理を施された処理済物質であり得る。非限定的例は、珪灰石（ＣａＯ・ＳｉＯ2）、透輝石（ＣａＯ・ＭｇＯ・２ＳｉＯ2）、オーケルマナイト（２ＣａＯ・ＭｇＯ・２ＳｉＯ2）、メタケイ酸カルシウム（ＣａＯ・ＳｉＯ2）、か焼ドロマイト（すなわち、ドロマイト石灰、ＣａＯ・ＭｇＯ）および種々の形状の石灰（ＣａＯ）（例えば、生石灰、水和石灰、水硬性石灰および高カルシウム石灰（すなわち、９５％以上活性））である。
【００２７】
カルシウムおよび／またはマグネシウム源の好ましい選択は、ドロマイト石灰および高カルシウム石灰である。カルシウムおよび／またはマグネシウム源は、室温または大気圧で水により消和され得る。より高い温度および圧力が使用され得る。１より多い種類のカルシウムおよび／またはマグネシウム源が使用される場合は、カルシウムおよび／またはマグネシウム源を消和の前、消和中または消和後に混合することができる。また、カルシウムおよびマグネシウムの一部が方解石またはドロマイト源由来であってもよい。方解石またはドロマイトは、消和の前または消和中に石灰に混合され得る。方解石またはドロマイトによって置き換えられるカルシウムおよびマグネシウムの割合（％）は、０％〜１００％であり得る。使用される場合、好ましい範囲は、約２５％〜約５０％である。炭酸カルシウムまたは炭酸マグネシウムを使用することの利点は、それが原料コストを低下させることである。使用される水の量は、好ましくは、完全な消和に関して少なくとも化学量論量であり、カルシウムの消和された源が或る量の遊離の（未反応の）水を含むように水の量が過剰であってもよい。
【００２８】
カルシウムおよび／またはマグネシウムの消和された源は、次いで、不純物をふるいにかけることができる。ふるいのサイズは、約１０〜約３２５メッシュの範囲であり得る。より好ましくは、ふるいのサイズは約３０〜約６０メッシュである。かかる不純物の非限定的例は、鉄粒子、グリット、耐火性残渣、包有物、およびガラスバッチにおいて溶融しない他の型の粒子である。
【００２９】
シリカ源は、変化するメッシュサイズの天然のまたは合成の源の任意の型であり得る。シリカ源の例としては、それらに限定されないが、シリカ砂、シリカ粉末、沈降シリカなどが挙げられる。
【００３０】
シリカ源の他に、ガラスの製造を完了するために、１以上のカルシウム、マグネシウムおよびナトリウム源も必要とされ得る。例えば、１以上の石灰石、ドロマイトおよびソーダ灰物質が使用され得る。これは、所望のガラス組成に依存する。かかる物質の使用は、ガラス製造においてカーボネートなどの揮発性気体の放出を生じ得る。従って、そのような使用は最小限であるのが望ましい。
【００３１】
カルシウムおよび／またはマグネシウムの消和された源とシリカ砂との混合は、消和された源を製造するための消和と同時に、または消和の後に行うことができる。好ましくは、消和の前に、石灰、カーボネートおよびシリカ砂が共に微粉状にされる。種々の合成ケイ酸塩を製造するための、カルシウムおよび／またはマグネシウム源、消和のための水およびシリカ砂の割合は変わり得る。好ましい実施態様では、カルシウムおよび／またはマグネシウム源は、ドロマイト石灰および／または高カルシウム石灰のブレンドである。ブレンドの割合は変わり得るが、好ましくは、ドロマイト石灰と高カルシウム石灰との重量比が約１００：１〜約１：１００、より好ましくは約４：１〜約２：１の範囲である。消和中の水と石灰との好ましい重量比は、約１０：１〜約０．３５：１、より好ましくは約２．５：１〜約１：１である。カルシウムおよび／またはマグネシウム源の消和のための水温は好ましくは、約１０℃〜約９０℃、より好ましくは約２０℃〜約３０℃である。
【００３２】
水とカルシウムおよび／またはマグネシウム源との混合は、一方から他方へのいずれかの順または同時であり得る。好ましくは、水がある時間、例えば約５秒〜約２時間、好ましくは約３０秒にわたって、カルシウムおよび／またはマグネシウム源に添加される。消和時間は、好ましくは約１分〜約６０分、より好ましくは約２．５分〜約１５分である。
【００３３】
カルシウムおよび／またはマグネシウムの消和された源と混合されるべきシリカ砂の量は、好ましくは、シリカ砂とカルシウムおよび／またはマグネシウムの消和された源（乾燥）との重量比が約０．４４〜約２．２、より好ましくは約０．０４８〜約１．２である範囲である。シリカ砂とカルシウムおよび／またはマグネシウムの消和された源との混合時間は、好ましくは約５秒〜約２時間、より好ましくは約１０秒〜約３０秒の範囲である。シリカ砂とカルシウムおよび／またはマグネシウムの消和された源との混合物は、好ましくは、約１分〜約２時間、より好ましくは約５分〜約３０分間の続く混合に付される。
【００３４】
シリカ砂およびカルシウムおよび／またはマグネシウムの消和された源の混合および続く混合（あるならば）は、ガラスの製造に適する合成ケイ酸塩の製造に有効である。過剰の水（例えば、遊離の水）が存在する場合、物質はスラリー形状である。合成ケイ酸塩を使用して形成されるべきガラスの組成および種類に応じて、追加の物質を、混合中または混合後にスラリーに添加することができる。例えば、追加のシリカが望ましい場合、シリカ粉末などのシリカ源が添加され得る。また、そのような合成ケイ酸塩がガラス製造で使用される前に、スラリーを、濾過、蒸発または加熱などの処理に付して遊離水の少なくとも一部を除去することができる。例えば、スラリーは、約１１０℃の温度で乾燥され得る。
【００３５】
カルシウムおよび／またはマグネシウムの消和された源およびシリカ砂は、より高温、例えば約１０００℃〜約１８００℃、より好ましくは約１３００℃〜約１４００℃で加熱することによりさらに処理される。かかる加熱の時間および勾配は、所望の最終の合成ケイ酸塩に応じて変わり得る。
【００３６】
本発明の別の実施態様では、シリカ砂およびドロマイトおよび高カルシウム石灰が微粉状にされ、予備混合される。乾燥混合物は次いで、数分にわたって上記した割合の水に添加される。パン生地様の混合物を次いで押出し、遊離水を乾燥させる。
【００３７】
シリカによって製造される合成ケイ酸塩は、広範囲の1以上のケイ酸マグネシウム、ケイ酸カルシウムマグネシウムおよび／またはケイ酸カルシウム成分を有し得る。合成ケイ酸塩成分の変動性は、カルシウムおよび／またはマグネシウム源、水およびシリカ砂の量の変動性ならびに運転条件、例えば温度、圧力、時間、混合などと相関する。本発明によって製造されるケイ酸カルシウムマグネシウムおよび／またはケイ酸カルシウムの形状は、それらに限定されないが、透輝石（ＣａＭｇＳｉ2Ｏ6）、珪灰石（ＣａＳｉＯ3）、オーケルマナイト（Ｃａ2ＭｇＳｉ2Ｏ7）、メルウィナイト（Ｃａ3ＭｇＳｉ2Ｏ8）、モンチセリ石（ＣａＭｇＳｉＯ4）、苦土橄欖石（Ｍｇ2ＳｉＯ4）などである。好ましい実施態様では、ケイ酸カルシウムマグネシウムおよび／またはケイ酸カルシウムガラス前駆体が、透輝石および／または珪灰石で構成される。
【００３８】
固体状態反応中に作られる透輝石および珪灰石は、走査電子顕微鏡がユニークな形態を示すという点で、合成および天然の珪灰石および透輝石の他の源と異なる。
【００３９】
別の局面では、本発明は、所望の結果を得るための、一組の新規プロセス変量内でのプロセス変量の設定である。従って、本発明は、合成ケイ酸塩の量と二酸化ケイ素源の量との割合が、設定時間内に溶融ガラスを製造するのに必要な温度を下げるように有効に制御される、上記発明であり得る。あるいは、ケイ酸カルシウム前駆体物質の量とシリカ源の量との割合が、設定温度で溶融ガラスを製造するのに必要な時間を減少するように有効に制御される。前記変量を構成する変量も制御され得る。例えば、溶融ガラスは、カルシウムの消和された源の量、可溶性ケイ酸塩の量、遊離水の量、シリカ源の量、溶融ガラスを製造するための時間、および溶融ガラスを製造するための温度から成る変量のセットから変量を設定することにより製造される。いったん或る数の変量が設定されると、残りは、自由度に従って固定される。望ましいガラス組成に応じて、他のカルシウム、マグネシウムまたはナトリウム源（例えば、石灰石、ドロマイトおよびソーダ灰）の量もこれらの変量の変化に従って変化し得る。
【００４０】
ガラスにおいて示される利点としては、より良好な熱移動となるより低い発泡、３０％〜４０％少ない気体故のより短い清澄時間、溶融時間を短縮するより良好な共融、およびより良好な溶融特性によるソーダ灰の可能な低下が挙げられる。
【００４１】
さらに、この物質は、ガラス炉からの廃熱を利用することにより、コスト上さらに有効に作られ得る。合成ケイ酸塩製造設備は、ガラス工場の敷地に位置させることができる。これが、ガラス炉からの廃熱およびエネルギーの使用を可能にする。合成ケイ酸塩ガラスバッチ成分は次いで、トラック輸送または鉄道車両の料金を伴うことなく、ガラス原料設備に容易に移動され得る。
【００４２】
以下の実施例は、シリカ砂を使用した合成ケイ酸塩の製造を説明するものであるが、以下の実施例は本発明を限定するものではない。
【００４３】
実施例１
以下は、ケイ酸カルシウムマグネシウム、特に透輝石の製造法である。反応はホバートミキサー（Hobart mixer）において行われる。６００ｇのドロマイト石灰（５６．０６％ＣａＯ；３８．３１％ＭｇＯ）および９６０ｇの水から成る酸化マグネシウムおよび酸化カルシウム源をミキサーに同時に入れる。酸化物を１５分間消和させる。これは、最大粘度を可能にする。カルシウムおよびマグネシウムの消和された源を次いで、３０メッシュのふるいにかけて不純物を除去する。混合酸化物に、７０２ｇの乾燥した３０メッシュのシリカ砂を添加する。これは、酸化マグネシウムおよび酸化カルシウムの全部と１：１モル比で反応するのに十分な二酸化ケイ素を提供する。スラリーを１０分間混合させる。反応が完了すると、遊離水を１１０℃のオーブン中で除去する。乾燥した物質を次いで、キルン中で１５分間１３７５℃に加熱する。この反応で生成した相は、ｘ線回折（ＸＲＤ）によって、＞９８％透輝石（ＣａＭｇＳｉ2Ｏ6）であることが確認される。
【００４４】
実施例２
透輝石（ＣａＭｇＳｉ2Ｏ6）前駆体がガラスで使用される方法である。追跡されたガラス組成は、７４．１％のＳｉＯ2、１３．３％のＮａ2Ｏ、８．６％のＣａＯおよび４．１％のＭｇＯである。前駆体物質は、必要とされるＣａＯおよびＭｇＯの７７．２％および必要とされるＳｉＯ2の１６．５％から成る。従って、２２．４ｇの前駆体物質に、３０メッシュの砂としての６１．９ｇのＳｉＯ2、５３．０４％ＣａＯとしての５．４３ｇの炭酸カルシウムおよび５８．５％のＮａ2Ｏとしての２２．６ｇのソーダ灰が添加される。ＣａＯ源としての炭酸カルシウム、ＭｇＯ／ＣａＯ源としてのドロマイト、ＳｉＯ2源としての３０メッシュの砂およびＮａ2Ｏ源としてのソーダ灰を使用した上記のガラス組成から成る対照を作る。これらの混合物の２つの群を種々の温度に加熱し、ある時間にわたって放置する。どの場合も、対照ガラスを炉の中に並べて実験した。ガラスサンプルを挽いて粉にし、それらのＸＲＤを行った。これらのサンプルの無定形ガラスの割合（％）は以下の通りである。
【００４５】
【表１】
0004176958.tif 000002
【００４６】
さらに、熱重量分析／示差熱分析（ＴＧＡ／ＤＴＡ）は、透輝石物質を有するガラスの方が必要とされるエネルギーが少なく、ガラス対照よりも吸熱が少ないことを示す。理論的には、透輝石型の合成ケイ酸塩を使用したガラスは、対照ガラスよりも１３．８％少ないエネルギーでよい。これは、恐らく、透輝石型の合成ケイ酸塩を使用したガラスでは、脱カルボキシル化の必要性が少ないからである。
【００４７】
合成ケイ酸塩ペレット
別の実施態様では、本発明は、さらに処理して合成ケイ酸塩粒子にすることができる合成ケイ酸塩ペレットの製造法である。かかる粒子の好ましい製造法は、次の工程を含む。すなわち、
１）（ａ）二酸化ケイ素、好ましくは砂、（ｂ）酸化カルシウムおよび／または酸化マグネシウム、好ましくはドロマイト石灰または高カルシウム石灰、および（ｃ）水を混合することにより混合物を製造する工程；
２）かかる混合物から未乾燥物体を形成する工程（例えば、未乾燥ペレットを押出す工程）；
３）未乾燥物体、例えばペレットを乾燥させて水を除去する、好ましくは取扱いに十分な構造強度を得るおよび／または反応プロセスにおける分解を制御する工程；
４）未反応物体を反応させて所望の合成ケイ酸塩、好ましくは透輝石製品ペレットを製造する工程、ここで、好ましくは、反応を、キルンまたはマイクロ波デバイス中、制御された条件下で行って所望の製品を製造する；および
５）合成ケイ酸塩生成物を、ガラス製造成分での使用に望ましい粒径へと小さくする工程である。
【００４８】
工程（１）は、物質の比を制御するために有効に行われる。これは、前反応させたペレットの「グリーン」強度および所望の合成ケイ酸塩製品ペレットの組成に到達する上で重要である。酸化カルシウムを存在させないで工程（１）で酸化マグネシウムのみを使用すると、ペレットを製造するために、例えば高められた圧力またはバインダーを使用するなどの追加の任意的な技術が必要となり得る。
【００４９】
物体を形成する工程（２）は、グリーン強度を高め、かつ反応を制御して、所望の合成ケイ酸塩製品ペレットを製造するために有効に制御される。かかる制御は、成形ダイプレートの配置および成形圧においてであり得る。それらに限定されないが、形成されるペレットの密度および水分量が考慮される。好ましくは、かかる形成は、押出またはパンペレット化による。好ましくは、未乾燥ペレットは、酸化カルシウムおよび／または酸化マグネシウムの消和された混合物、より好ましくは石灰、および砂から形成され、直径が１／４インチ〜数インチの範囲であり、好ましいアスペクト比（直径対中心軸）が約１未満である円筒形に押出される。円筒形は、ロータリーキルンでの反応をより良好にすると共に、ダスト発生をより少なくする。均一なペレットサイズは、均一な反応を可能にし、キルンでのガラスの形成はほとんど乃至全く無い。好ましいペレットは、稠密な白い円筒形である。加熱されると、ペレットは、水和の水の放出および透輝石反応により、多孔性になる。後焼成されるペレットのこの多孔性構造は、選択された粒径、好ましくは約−３０メッシュ〜約＋１００メッシュの粒径範囲により容易に挽くことを可能にする。
【００５０】
これらの未反応ペレットの分析された組成（重量％）は、約３％〜約１８％の酸化マグネシウム、約６％〜約３４％の水酸化カルシウム、約０％〜約２７％の炭酸カルシウム、約０％〜約２２％の炭酸マグネシウムおよび約４８％〜約６０％のシリカ砂である。より好ましくは、組成は、約１６％〜約１７．５％の酸化マグネシウム、約３０％〜約３４％の水酸化カルシウムおよび約５０％〜約５４％のシリカ砂から成る。水酸化カルシウムの重量％が約６％未満である組成は、か焼炉での蓄積およびダスト発生を防ぐのに必要なグリーンペレット強度をもはや有しない。ユニークな組成のこれらの「グリーン」ペレットは、大きい製造設備でのか焼に非常に助かる形状である。
【００５１】
従って、本発明の別の実施態様は、反応して合成ケイ酸塩を形成し得る上記の組成の未反応ペレットである。該ペレットは、少なくとも約１／４インチの直径および約１未満のアスペクト比（直径対中心軸）を有する円筒形であり、合成ケイ酸塩は、ケイ酸カルシウムマグネシウム、ケイ酸マグネシウムおよび／またはケイ酸カルシウムである。
【００５２】
工程（３）は、形成された未乾燥ペレットを乾燥させて未反応ペレットにする。乾燥条件は、主として、乾燥速度および未反応ペレットの最終水分量において制御される。乾燥条件は、より大きいグリーン強度を得るために有効に制御され得る。
【００５３】
工程（４）の反応は、透輝石または珪灰石（しかし、必ずしもそれらに限定されない）などの所望の合成ケイ酸塩を製造するために有効に制御される。かかる反応は、反応の時間および温度において有効に制御される。ペレットのグリーン強度は、望ましくないペレット分解を防ぐために有効である。かかる分解は、ダスト発生、耐火蓄積（耐火表面への付着など）、反応制御の低下、反応の不均一性（溶融速度が異なるなど）、および高温プロセスへの物質の粉末状供給において典型的である他の好ましくない反応条件を生じる。反応の温度は、好ましくは、約７００℃より上、より好ましくは約１０００℃より上、さらに好ましくは約１３５０℃〜約１４００℃である。もっと高い温度も可能であるが、溶融または他の構造上の分解が生じるような温度であるべきではない。
【００５４】
工程（５）は、焼成された合成ケイ酸塩ペレットをガラス製造成分での使用に望ましい粒径へと小さくすることである。かかる細化は、所望ならば、適切なふるい分けを伴い、挽く／投てきプロセスまたは他の公知の細化手段によって行われ得る。ふるい分けは、好ましくは、１０〜３２５Ｕ．Ｓ．標準メッシュのふるいサイズを使用して行われる。
【００５５】
好ましい実施態様は、上記した工程（１）〜（３）によって製造される形成されたペレットである。
【００５６】
別の好ましい実施態様は、上記した工程（１）〜（４）によって製造される形成されたペレットである。
【００５７】
さらに別の好ましい実施態様は、上記した工程（１）〜（３）によって製造される物質の使用により製造されるガラスである。
【００５８】
さらに別の好ましい実施態様は、上記した工程（１）〜（４）によって製造される物質の使用により製造されるガラスである。
【００５９】
さらに別の好ましい実施態様は、上記した工程（１）〜（５）によって製造される物質の使用により製造されるガラスである。
【００６０】
下記実施例は、本発明の合成ケイ酸塩ペレットを例示するためのものであるが、本発明を限定するものではない。
【００６１】
実施例３
ドロマイト石灰および酸化カルシウム（例えば、生石灰）を水およびシリカ砂と共に反応器に供給する。消和された反応体を約２００℃の乾燥機に供給し、それからペレット形状を得、これを、乾燥ペレットを形成するために押出機に供給する。乾燥ペレットを次いで、約１３５０℃でか焼した後、ガラス製造機に供給する前に粉砕し、ふるいにかける。